(57)【要約】【課題】新規なポリイミドフィルム及びその製造方法を提供する。【解決手段】ヘイズ値の標準偏差が０．４％以下である、無機粒子が分散されたポリイミドフィルム。【選択図】なし【特許請求の範囲】
【請求項１】
ヘイズ値の標準偏差が０．４％以下である、無機粒子が分散されたグラファイトシート用ポリイミドフィルム。
【請求項２】
無機粒子が分散されたポリイミドフィルムであって、無機粒子の最大分散径が１０μｍ以下であるグラファイトシート用ポリイミドフィルム。
【請求項３】
ポリイミドを構成する重合成分が、４，４’−ジアミノジフェニルエーテルを含む芳香族ジアミン成分と、ピロメリット酸二無水物を含む酸無水物成分とを少なくとも含む、請求項１、２のいずれかに記載のポリイミドフィルム。
【請求項４】
無機粒子を溶媒中に分散させた無機粒子スラリーとポリアミック酸溶液の混合物をフィルター処理して得られるポリアミック酸溶液をイミド化して得られる請求項１〜３のいずれか１項に記載のポリイミドフィルム。
【請求項５】
無機粒子の割合が、ポリイミド樹脂１００重量部に対して０．０５〜０．８重量部である請求項１〜４のいずれかに記載のポリイミドフィルム。
【請求項６】
無機粒子が、リン酸水素カルシウムを主成分とする請求項１〜５のいずれかに記載のポリイミドフィルム。
【請求項７】
厚みが２５〜８０μｍである請求項１〜６のいずれかに記載のポリイミドフィルム。
【請求項８】
表面の直径０．１ｍｍ以上の突起欠陥が１個／１ｍ２以下のグラファイトシートを形成するための請求項１〜７のいずれかに記載のポリイミドフィルム。
【請求項９】
無機粒子とポリアミック酸溶液の混合物をフィルター処理する工程を含む、請求項１〜８のいずれかに記載のポリイミドフィルムの製造方法。
【請求項１０】
請求項１〜７のいずれかに記載のポリイミドフィルムを原料として含む、表面の直径０．１ｍｍ以上の突起欠陥が１個／１ｍ２以下のグラファイトシート。
【請求項１１】
請求項１〜８のいずれかに記載のポリイミドフィルムを焼成する工程を含むグラファイトシートの製造方法。
【発明の詳細な説明】
【技術分野】
【０００１】
本発明は、ポリイミドフィルム及びその製造方法等に関する。
【背景技術】
【０００２】
ポリイミドフィルムは、グラファイトシートなどに使用されている。
【０００３】
グラファイトシートは、ポリイミドフィルムを熱処理（焼成）してグラファイト化した後、圧延処理することによって得られることが知られている（特許文献１及び２参照）。
【０００４】
また、ポリイミドフィルムには、フィルムの滑り性（易滑性）のために無機質のフィラーを分散させることが知られている。グラファイトシート用途においても、良質なグラファイトシートを得るためには、無機質のフィラーを含むポリイミドフィルムが好ましいことが知られている（特許文献３参照）。
【０００５】
グラファイトシート用途において、原料となるポリイミドフィルムにおける無機粒子の役割としては、ポリイミドフィルムを焼成する際にフィルム中に分散させた無機粒子がフィルム内部から昇華するときに発生するガスにより、発泡(膨れ)を生じさせることである。この膨れが生じることで、圧延処理を加えて得られたグラファイトシートの柔軟性、破断強度等の特性を改善させることが可能となる。
【０００６】
一方で、ポリイミドフィルム中の部分的な過度の膨れは、グラファイトシートの表面に突起欠陥を作り、外観に影響を与える。特に、厚みの厚いポリイミドフィルムを原料として用いる場合は、ガス透過性が低い為、影響が生じやすくなる。
【０００７】
特許文献４には、無機粒子の最大分散径が１５μｍ以下のポリイミドフィルムを用いることにより、表面突起が少ないグラファイトシートを形成できること、このようなポリイミドフィルムは、予めフィルター処理した無機粒子のスラリーと混合したポリアミック酸溶液によって得られることが開示されている。なお、特許文献４には、無機粒子の最大分散径が１０μｍ以下のポリイミドフィルムについては、具体的に開示されていない。
【先行技術文献】
【特許文献】
【０００８】
【特許文献１】特開平３−７５２１１号公報
【特許文献２】特開平４−２１５０８号公報
【特許文献３】特開平８−２６７６４７号公報
【特許文献４】特開２０１７−４３６６８号公報
【発明の概要】
【発明が解決しようとする課題】
【０００９】
本発明の目的は、新規なポリイミドフィルムを提供することにある。
【００１０】
本発明の他の目的は、ヘイズ値のばらつきが少ないポリイミドフィルムを提供することにある。
【００１１】
本発明の他の目的は、表面突起が少ないグラファイトシート及びこのシートを得るのに有用なポリイミドフィルムを提供することにある。
【００１２】
本発明の他の目的は、良好な物性（柔軟性、破断強度、熱拡散係数など）を有するグラファイトシート及びこのシートを得るのに有用なポリイミドフィルムを提供することにある。
【００１３】
さらに、本発明の他の目的は、上記のようなポリイミドフィルム及びグラファイトシー
トを製造する方法を提供することにある。
【課題を解決するための手段】
【００１４】
本発明者らの検討によれば、特許文献４に開示されたポリイミドフィルムは、ヘイズ（曇価）値のばらつき（ムラ）が大きい場合があることがわかった。また、ヘイズ値のばらつきが大きいポリイミドフィルムを焼成して得られたグラファイトシートは、厚みムラが生じやすいことがわかった。
【００１５】
このような中、本発明者らは、無機粒子とポリアミック酸溶液の混合物をフィルター処理して得られたポリアミック酸溶液をイミド化することによって、ポリイミドフィルムのヘイズ値のばらつきを低減しうるだけでなく、無機粒子の分散径が小さい（特に、１０μｍ以下となりうる）、さらに、このポリイミドフィルムを用いることで、表面突起の形成を著しく抑制でき、外観に優れたグラファイトシートを効率よく得ることができることを見出した。
【００１６】
一方、従来無機粒子を溶媒中に分散させた混合物をそのままフィルター処理するとフィルターでの無機粒子の凝集が発生してフィルターの目詰まりが起こりやすくなり、フィルター処理に使用されるフィルターのライフ（使用可能日数）が短くなることが懸念されていたが、無機粒子とポリアミック酸溶液の混合物のフィルター処理では、フィルターでの無機粒子の凝集を抑制して、フィルターのライフを比較的長くできることも見出した。
【００１７】
本発明者らは、これらの知見に基づいてさらに研究を進め本発明を完成するに至った。
【００１８】
すなわち、本発明は、以下の発明等に関する。
［１］
ヘイズ値の標準偏差が０．４％以下である、無機粒子が分散されたグラファイトシート用ポリイミドフィルム。
［２］
無機粒子が分散されたポリイミドフィルムであって、無機粒子の最大分散径が１０μｍ以下であるグラファイトシート用ポリイミドフィルム。
［３］
ポリイミドを構成する重合成分が、４，４’−ジアミノジフェニルエーテルを含む芳香族ジアミン成分と、ピロメリット酸二無水物を含む酸無水物成分とを少なくとも含む［１］、［２］のいずれかに記載のポリイミドフィルム。
［４］
無機粒子を溶媒中に分散させた無機粒子スラリーとポリアミック酸溶液の混合物をフィルター処理して得られるポリアミック酸溶液をイミド化して得られる前記［１］〜［３］のいずれか１項に記載のポリイミドフィルム。
［５］
無機粒子の割合が、ポリイミド樹脂１００重量部に対して０．０５〜０．８重量部である［１］〜［４］のいずれかに記載のポリイミドフィルム。
［６］
無機粒子が、リン酸水素カルシウムを主成分とする［１］〜［５］のいずれかに記載のポリイミドフィルム。
［７］
厚みが２５〜８０μｍである［１］〜［６］のいずれかに記載のポリイミドフィルム。
［８］
表面の直径０．１ｍｍ以上の突起欠陥が１個／１ｍ２以下のグラファイトシートを形成するための［１］〜［７］のいずれかに記載のポリイミドフィルム。
［９］
無機粒子とポリアミック酸溶液の混合物をフィルター処理する工程を含む、［１］〜［８］のいずれかに記載のポリイミドフィルムの製造方法。
［１０］
［１］〜［７］のいずれかに記載のポリイミドフィルムを原料として含む、表面の直径０．１ｍｍ以上の突起欠陥が１個／１ｍ２以下のグラファイトシート。
［１１］
［１］〜［８］のいずれかに記載のポリイミドフィルムを焼成する工程を含むグラファイトシートの製造方法。
【発明の効果】
【００１９】
本発明によれば、新規なポリイミドフィルムを提供できる。
【００２０】
本発明によれば、ヘイズ値のばらつきが少ないポリイミドフィルムを提供できる。このようなポリイミドフィルムを原料とすることにより、厚みムラの少ないグラファイトシートを形成しうる。
【００２１】
本発明によれば、表面突起が少ないグラファイトシートを提供できる。このようなグラファイトシートは、表面の外観に優れる。
【００２２】
本発明によれば、良好な物性（柔軟性、破断強度、熱拡散係数など）を有するグラファイトシートを提供できる。
【００２３】
そして、本発明では、上記のようなポリイミドフィルムやグラファイトシートを効率よく製造する方法を提供できる。
【発明を実施するための形態】
【００２４】
本発明のポリイミドフィルムは、無機粒子（又はフィラー）が分散されたものである。
【００２５】
＜ポリイミド（ポリアミック酸）＞
ポリイミドフィルム（又はポリイミドフィルムを構成するポリイミド、又はポリアミック酸）は、通常、芳香族ジアミン成分と酸無水物成分（テトラカルボン酸成分）とを重合成分とする。なお、重合成分は、芳香族ジアミン成分と酸無水物成分を主成分とする限り、他の重合成分を含んでいてもよい。
ポリイミドフィルムを製造するに際しては、特に限定されないが、まず、芳香族ジアミン成分と酸無水物成分とを有機溶媒中で重合させることにより、ポリアミック酸（ポリアミド酸）溶液を得る。
【００２６】
本発明のポリイミドフィルムは、芳香族ジアミン成分として、特に、オキシジアニリン（ＯＤＡ）（又はジアミノジフェニルエーテル、例えば、４，４’−ジアミノジフェニルエーテル、３，４’−ジアミノジフェニルエーテルなど）を好適に含んでいてもよい。
【００２７】
芳香族ジアミン成分は、オキシジアニリン以外のものを含んでいてもよい。
このようなオキシジアニリン以外の芳香族ジアミン成分の具体例としては、パラフェニレンジアミン、メタフェニレンジアミン、ベンジジン、パラキシリレンジアミン、４，４’−ジアミノジフェニルメタン、３，４'−ジアミノジフェニルメタン、３，３'−ジアミノジフェニルメタン、４，４'−ジアミノジフェニルプロパン、３，４'−ジアミノジフェニルプロパン、３，３'−ジアミノジフェニルプロパン、４，４’−ジアミノジフェニルスルホン、３，４'−ジアミノジフェニルスルホン、３，３'−ジアミノジフェニルスルホン、４，４'−ジアミノジフェニルサルファイド、３，４'−ジアミノジフェニルサルファイド、３，３'−ジアミノジフェニルサルファイド、ｍ−キシリレンジアミン、ｐ−キシリレンジアミン、１，５−ジアミノナフタレン、３，３’−ジメチル−４，４’−ジアミノジフェニルメタン、３，３’−ジメトキシベンジジン、３，３'−ジクロロベンジジン、１，４−ビス（３−メチル−５−アミノフェニル）ベンゼン及びこれらのアミド形成性誘導体が挙げられ、パラフェニレンジアミンなどが好ましい。これらは、１種単独で使用してもよく、２種以上を混合して用いてもよい。
【００２８】
芳香族ジアミン成分がＯＤＡ（特に４，４’−ＯＤＡ）を含む場合、芳香族ジアミン成分全体におけるＯＤＡの割合は、例えば、５０モル％以上（例えば、５５モル％以上）であり、好ましくは６０モル％以上（例えば、６５モル％以上）、より好ましくは７０モル％以上（例えば、７５モル％以上、８０モル％以上、９０モル％以上、９５モル％以上）であってもよい。
【００２９】
芳香族ジアミン成分全体におけるＯＤＡ（特に４，４’−ＯＤＡ）の割合の上限値は、特に限定されず、例えば、１００モル％、９９モル％、９５モル％、９０モル％、８５モル％、８０モル％などであってもよい。
【００３０】
なお、これらの上限値と下限値とを適宜組み合わせて適当な範囲（例えば、５０〜１００モル％、７０〜９９モル％など）を設定してもよい（他も同じ）。
代表的には、芳香族ジアミン成分全体におけるＯＤＡ（特に４，４’−ＯＤＡ）の割合は、５０〜１００モル％（例えば、５５〜１００モル％）、６０〜１００モル％（例えば、６５〜１００モル％）などであってもよく、７０〜１００モル％であってもよい。
【００３１】
本発明のポリイミドフィルムは、酸無水物成分として、特に、ピロメリット酸二無水物（ＰＭＤＡ）を好適に含んでいてもよい。
【００３２】
酸無水物成分は、ピロメリット酸二無水物以外のものを含んでいてもよい。
このようなピロメリット酸二無水物以外の酸無水物成分の具体例としては、３，３’，４，４’−ジフェニルテトラカルボン酸、２，３’，３，４’−ジフェニルテトラカルボン酸、３，３’，４，４’−ベンゾフェノンテトラカルボン酸、２，２−ビス（３，４−ジカルボキシフェニル）エーテル、ピリジン−２，３，５，６−テトラカルボン酸、ナフタレンテトラカルボン酸（例えば、２，３，６，７−ナフタレンテトラカルボン酸、１，２，４，５−ナフタレンテトラカルボン酸、１，４，５，８−ナフタレンテトラカルボン酸、１，４，５，８−デカヒドロナフタレンテトラカルボン酸、４，８−ジメチル−１，２，５，６−ヘキサヒドロナフタレンテトラカルボン酸、２，６−ジクロロ−１，４，５，８−ナフタレンテトラカルボン酸、２，７−ジクロロ−１，４，５，８−ナフタレンテトラカルボン酸、２，３，６，７−テトラクロロ−１，４，５，８−ナフタレンテトラカルボン酸）、１，８，９，１０−フェナントレンテトラカルボン酸、ベンゼン−１，２，３，４−テトラカルボン酸、３，４，３'，４'−ベンゾフェノンテトラカルボン酸、２，２−ビス（２，３−ジカルボキシフェニル）プロパン、１，１−ビス（３，４−ジカルボキシフェニル）エタン、１，１−ビス（２，３−ジカルボキシフェニル）エタン、ビス（２，３−ジカルボキシフェニル）メタン、ビス（３，４−ジカルボキシフェニル）メタン、ビス（３，４−ジカルボキシフェニル）スルホンなどの酸及びこれらのアミド形成性誘導体などの酸無水物（二無水物など）が挙げられ、３，３’，４，４’−ジフェニルテトラカルボン酸二無水物などが好ましい。これらは、１種単独で使用してもよく、２種以上を混合して用いてもよい。
【００３３】
酸無水物成分がＰＭＤＡを含む場合、酸無水物成分全体におけるＰＭＤＡの割合は、例えば、５０モル％以上（例えば、５５モル％以上）であり、好ましくは６０モル％以上（例えば、６５モル％以上）、より好ましくは７０モル％以上（例えば、７５モル％以上、８０モル％以上、９０モル％以上、９５モル％以上）であってもよい。
【００３４】
酸無水物成分全体におけるＰＭＤＡの割合の上限値は、特に限定されず、例えば、１００モル％、９９モル％、９５モル％、９０モル％、８５モル％、８０モル％などであってもよい。
【００３５】
なお、これらの上限値と下限値とを適宜組み合わせて適当な範囲（例えば、５０〜１００モル％、７０〜９９モル％など）を設定してもよい（他も同じ）。
代表的には、酸無水物成分全体におけるＰＭＤＡの割合は、５０〜１００モル％（例えば、５５〜１００モル％）、６０〜１００モル％（例えば、６５〜１００モル％）などであってもよく、７０〜１００モル％であってもよい。
【００３６】
本発明では、特に、ＯＤＡ（特に４，４’−ＯＤＡ）を含む芳香族ジアミン成分と、ＰＭＤＡを含む酸無水物成分とを少なくとも重合成分とすることが好ましい。例えば、パラフェニレンジアミンと４，４’−ＯＤＡをモル比４５／５５〜０／１００（好ましくは、４０／６０〜０／１００）で含み、ＰＭＤＡと３，３'，４，４'−ジフェニルテトラカルボン酸二無水物をモル比１００／０〜５０／５０（好ましくは、１００／０〜６０／４０）で含む組み合わせなど挙げられる。
【００３７】
また、本発明において、ポリアミック酸溶液の形成に使用される有機溶媒の具体例としては、例えば、ジメチルスルホキシド、ジエチルスルホキシド等のスルホキシド系溶媒、Ｎ，Ｎ−ジメチルホルムアミド、Ｎ，Ｎ−ジエチルホルムアミド等のホルムアミド系溶媒、Ｎ，Ｎ−ジメチルアセトアミド、Ｎ，Ｎ−ジエチルアセトアミド等のアセトアミド系溶媒、Ｎ−メチル−２−ピロリドン、Ｎ−ビニル−２−ピロリドン等のピロリドン系溶媒、フェノール、ｏ−，ｍ−，又はｐ−クレゾール、キシレノール、ハロゲン化フェノール、カテコール等のフェノール系溶媒又はヘキサメチルホスホルアミド、γ−ブチロラクトン等の非プロトン性極性溶媒を挙げることができ、これらを単独又は２種以上を使用した混合物として用いるのが望ましいが、さらにはキシレン、トルエン等の芳香族炭化水素の使用も可能である。
【００３８】
重合方法は、公知のいずれの方法で行ってもよく、例えば
（１）先に芳香族ジアミン成分全量を溶媒中に入れ、その後、酸無水物成分を芳香族ジアミン成分全量と当量（等モル）になるように加えて重合する方法。
（２）先に酸無水物成分全量を溶媒中に入れ、その後、芳香族ジアミン成分を酸無水物成分と当量になるように加えて重合する方法。
（３）一方の芳香族ジアミン成分（ａ１）を溶媒中に入れた後、反応成分に対して一方の酸無水物成分（ｂ１）が９５〜１０５モル％となる比率で反応に必要な時間混合した後、もう一方の芳香族ジアミン成分（ａ２）を添加し、続いて、もう一方の酸無水物成分（ｂ２）を全芳香族ジアミン成分と全酸無水物成分とがほぼ当量になるように添加して重合する方法。
（４）一方の酸無水物成分（ｂ１）を溶媒中に入れた後、反応成分に対して一方の芳香族ジアミン成分（ａ１）が９５〜１０５モル％となる比率で反応に必要な時間混合した後、もう一方の酸無水物成分（ｂ２）を添加し、続いてもう一方の芳香族ジアミン成分（ａ２）を全芳香族ジアミン成分と全酸無水物成分とがほぼ当量になるように添加して重合する方法。
（５）溶媒中で一方の芳香族ジアミン成分と酸無水物成分をどちらかが過剰になるよう反応させてポリアミック酸溶液（Ａ）を調整し、別の溶媒中でもう一方の芳香族ジアミン成分と酸無水物成分をどちらかが過剰になるよう反応させてポリアミック酸溶液（Ｂ）を調整する。こうして得られた各ポリアミック酸溶液（Ａ）と（Ｂ）を混合し、重合を完結する方法。この時ポリアミック酸溶液（Ａ）を調整するに際し芳香族ジアミン成分が過剰の場合、ポリアミック酸溶液（Ｂ）では酸無水物成分を過剰に、またポリアミック酸溶液（Ａ）で酸無水物成分が過剰の場合、ポリアミック酸溶液（Ｂ）では芳香族ジアミン成分を過剰にし、ポリアミック酸溶液（Ａ）と（Ｂ）を混ぜ合わせこれら反応に使用される全芳香族ジアミン成分と全酸無水物成分とがほぼ当量になるように調整する。
【００３９】
なお、重合方法はこれらに限定されることはなく、その他公知の方法を用いてもよい。
【００４０】
こうして得られるポリアミック酸溶液は、通常５〜４０重量％の固形分を含有し、好ましくは１０〜３０重量％の固形分を含有する。また、その粘度は、ブルックフィールド粘度計による測定値で通常１０〜２０００Ｐａ・ｓであり、安定した送液のために、好ましくは１００〜１０００Ｐａ・ｓである。また、有機溶媒溶液中のポリアミック酸は部分的にイミド化されていてもよい。
【００４１】
＜無機粒子＞
無機粒子としては、特に限定されないが、例えば、酸化物（例えば、シリカ、酸化チタンなど）、無機酸塩｛例えば、リン酸塩（例えば、リン酸カルシウム、リン酸水素カルシウム、二りん酸カルシウムなど）、炭酸塩（例えば、炭酸カルシウムなど）｝などが挙げられる。これらは、１種単独で使用してもよく、２種以上を混合して用いてもよい。
【００４２】
無機粒子の中でも、ポリイミドフィルム内部から昇華するときに発生するガスによって良好な発泡(膨れ)が生じ、熱伝導性に優れたグラファイトシートを得やすいなどの観点から、リン酸塩を含むことが好ましく、リン酸水素塩（例えば、リン酸水素カルシウム）を含むことがより好ましい。特に、リン酸水素塩などのリン酸塩を主成分とする（全無機粒子のうち、例えば、５０〜１００重量％、好ましくは７０〜１００重量％含む）ことが好ましい。
【００４３】
無機粒子（分散に供する無機粒子）の平均粒子径は、ポリイミドフィルム中の無機粒子の凝集を低減でき、ポリイミドフィルム焼成時の無機粒子の昇華ガスによる発泡が均一になるなどの観点から、体積平均径が、例えば、１．０〜３．５μｍであり、好ましくは１．５〜３．０μｍ、より好ましくは２．０〜２．５μｍであってもよい。
【００４４】
なお、無機粒子の平均粒子径の測定方法は、特に限定されず、例えば、後述の実施例に記載の方法を用いてもよい。
【００４５】
無機粒子の粒度分布は、ポリイミドフィルムの易滑性やグラファイトシートの物性（柔軟性、破断強度など）などの観点から、比較的狭いことが好ましい。
具体的には、平均粒子径（体積平均径）１．０〜３．５μｍの無機粒子が、全無機粒子中８０体積％以上（例えば、８０〜１００体積％）の割合を占めることが好ましい。
【００４６】
なお、無機粒子の粒度分布の測定方法は、特に限定されず、例えば、後述の実施例に記載の方法を用いてもよい。
【００４７】
＜ポリイミドフィルムの製造方法＞
ポリイミドフィルムの製造においては、まず、ポリアミック酸溶液（ポリイミド前駆体）と無機粒子とを混合する。
【００４８】
ポリアミック酸溶液と無機粒子の混合方法は、特に限定されず、ポリアミック酸溶液に無機粒子を添加（混合）してもよいし、無機粒子の存在下でポリアミック酸を重合してもよい。
【００４９】
ポリアミック酸溶液に無機粒子を添加（混合）する場合、無機粒子は、溶媒中に分散されたスラリー（無機粒子スラリー）としてポリアミック酸溶液と混合することが、無機粒子の凝集抑制などの観点から好ましい。また、無機粒子スラリーの粘度は、例えば、１〜２０ｐｏｉｓｅ（ポイズ）、好ましくは５〜１５ｐｏｉｓｅ、より好ましくは７〜１２ｐｏｉｓｅであってもよい。さらには、混合するポリアミック酸溶液との粘度の差は、例えば、１００ｐｏｉｓｅ以下、好ましくは５０ｐｏｉｓｅ以下、より好ましくは１０ｐｏｉｓｅ以下であってもよい。
溶媒としては、特に限定されず、前記例示の溶媒を使用することができ、ポリアミック酸の重合溶媒と同一の溶媒であってもよい。
【００５０】
無機粒子スラリーの製造方法は、特に限定されないが、ミキサーなどを用いて無機粒子と溶媒とを混合してもよい。ミキサーとしては、特に限定されないが、例えば、高速ディスパー、ホモミキサー、ボールミル、コーレスミキサー、撹拌式ディスパーなどが挙げられる。
【００５１】
無機粒子スラリー中の無機粒子の濃度は、特に限定されないが、無機粒子スラリー全体において、例えば、１〜８０重量％、好ましくは１〜６０重量％、より好ましくは１〜４０重量％程度であってもよい。
【００５２】
なお、無機粒子スラリーとしては、無機粒子が溶媒中に予め分散された市販品を使用してもよい。
【００５３】
無機粒子の添加量は、ポリイミドを形成したときにポリイミド樹脂１００重量部に対して、例えば、０．０３重量部以上（例えば、０．０４重量部以上）、好ましくは０．０５重量部以上となる量であってもよい。
【００５４】
無機粒子の添加量の上限値は、ポリイミドを形成したときにポリイミド樹脂１００重量部に対して、例えば、１重量部以下（例えば、０．９重量部以下）、好ましくは０．８重量部以下（例えば、０．７重量部以下）、より好ましくは０．６重量部以下（例えば、０．５８重量部以下、０．５５重量部以下）となる量であってもよい。
【００５５】
なお、これらの上限値と下限値とを適宜組み合わせて適当な範囲（例えば、０．０５〜１重量部など）を設定してもよい（他も同じ）。
代表的には、無機粒子の添加量は、ポリイミドを形成したときにポリイミド樹脂１００重量部に対して、０．０３〜０．８重量部、０．０４〜０．８重量部、０．０５〜０．８重量部となる量などであってもよい。
【００５６】
無機粒子が混合されたポリアミック酸溶液は、フィルター処理を行うことが好ましい。このようなフィルター処理工程を経ることによって、本発明のポリイミドフィルムを効率よく得やすい。
【００５７】
フィルターの濾過精度は、ＪＩＳＫ３８３２に記載の方法でイソプロピルアルコール中でのバブルポイントを求め、下記式（１）により孔径形状を円形と仮定した最大孔径によって示される。
Ｄ＝４γ×ｃｏｓθ／Ｐ・・・式（１）
ここで、Ｄは最大孔径（ｍ）、γはイソプロピルアルコールの表面張力（Ｎ／ｍ）、θはフィルター素材とイソプロピルアルコールとの接触角（ｒａｄ）、Ｐはバブルポイント（Ｐａ）を表す。
この濾過精度が１０μｍ以下、好ましくは５μｍ以下、より好ましくは３μｍ以下であってもよい。
【００５８】
フィルターの材質は、特に限定されないが、例えば、高分子素材（例えば、ポリエチレン、ポリプロピレン、ポリテトラフルオロエチレン）、金属（例えば、ステンレス）などが挙げられる。
【００５９】
上記のようにして得られた無機粒子を含むポリアミック酸溶液は、支持体に供給され、支持体上でフィルム化される。
【００６０】
具体的には、支持体上で、ポリアミック酸を環化することにより、ゲルフィルム（自己支持性を有するフィルム）が得られる。
ゲルフィルムは、通常、ポリアミック酸溶液を、支持体上に流延（塗布）して部分的に乾燥及び硬化（イミド化）させることで得ることができる。
【００６１】
なお、支持体への供給方法は、特に限定されないが、例えば、スリットを備えた口金から吐出する方法などであってもよい。
【００６２】
支持体としては、特に限定されないが、例えば、金属製の回転ドラム、エンドレスベルトなどが挙げられる。
【００６３】
支持体の温度は、特に限定されず、例えば、３０〜２００℃、好ましくは４０〜１５０℃、さらに好ましくは５０〜１２０℃であってもよい。
【００６４】
なお、支持体の温度は、（ｉ）液体又は気体の熱媒体、（ｉｉ）電気ヒーター等の輻射熱等により制御できる。
【００６５】
フィルム化工程において、ポリアミック酸を環化反応させる方法は、環化（イミド化）の方法（熱閉環法、化学閉環法）によって大別される。
【００６６】
具体的には、（ｉ）熱閉環法では、ポリアミック酸溶液をフィルム状にキャストし、加熱して、熱的に脱水環化させてゲルフィルムを得てもよい。一方、（ｉｉ）化学閉環法では、ポリアミック酸溶液を触媒（環化触媒）及び脱水剤（転化剤）により化学的に脱環化させてゲルフィルムを得てもよい。
本発明では、特に化学閉環法を好適に利用してもよい。
【００６７】
環化触媒としては、アミン類、例えば、脂肪族第３級アミン（トリメチルアミン、トリエチレンジアミンなど）、芳香族第３級アミン（ジメチルアニリンなど）、複素環第３級アミン（例えば、イソキノリン、ピリジン、β−ピコリンなど）などが挙げられる。これらは、１種単独で使用してもよく、２種以上を混合して用いてもよい。これらのうち、β−ピコリンなどの複素環第３級アミンが好ましい。
【００６８】
脱水剤としては、酸無水物、例えば、脂肪族カルボン酸無水物（例えば、無水酢酸、無水プロピオン酸、無水酪酸など）、芳香族カルボン酸無水物（例えば、無水安息香酸など）などが挙げられる。これらは、１種単独で使用してもよく、２種以上を混合して用いてもよい。これらの中でも、無水酢酸及び／又は無水安息香酸が好ましく、特に無水酢酸が好ましい。
【００６９】
環化触媒及び脱水剤の使用量は、特に限定されないが、それぞれ、ポリアミック酸のアミド基（又はカルボキシル基）１モルに対して、例えば、１モル以上（例えば、１．５〜１０モル）程度であってもよい。
【００７０】
なお、環化触媒や脱水剤をポリアミック酸溶液に添加（混合）するタイミングは、ゲルフィルムを形成できる限り、特に限定されないが、ポリアミック酸溶液と無機粒子とを混合後に添加する場合が多い。
【００７１】
なお、環化触媒や脱水剤は、適当な溶媒に溶解又は分散して混合してもよい。溶媒としては、前記例示の溶媒が挙げられる。
【００７２】
乾燥方法としては、特に限定されず、部分的にイミド化するとともに乾燥してもよい。例えば、ポリアミック酸溶液を支持体上でフィルム状に成型しつつ、支持体からの受熱、熱風又は電気ヒーター等の熱源からの受熱により、閉環しつつ遊離した有機溶媒などの揮発分を乾燥させることによりゲルフィルムとしてもよい。
【００７３】
フィルム化工程で得られたフィルム（ゲルフィルム）をイミド化（さらにイミド化）することで、ポリイミドフィルムが得られる。
【００７４】
イミド化は、例えば、得られたゲルフィルムを熱処理する工程（イミド化工程）を経て得ることができる。なお、熱処理により、乾燥（及び脱溶媒）及びイミド化が進行する。
【００７５】
イミド化工程は、支持体上で行ってもよく、支持体から剥離したゲルフィルムに対して行ってもよい。
【００７６】
なお、イミド化工程の前に、ゲルフィルムを乾燥（及び脱溶媒）処理する工程を経てもよい。
【００７７】
熱処理や乾燥処理は、ゲルフィルムの幅方向両端を把持しつつ加熱炉（テンター加熱炉など）を通過させることによって行ってもよい。
【００７８】
乾燥処理を行う場合、乾燥温度は、特に限定されないが、例えば、５０℃以上、好ましくは５５℃以上、さらに好ましくは６０℃以上であってもよい。
【００７９】
乾燥処理を行う場合、乾燥時間は、特に限定されないが、例えば、１５秒〜３０分程度であってもよい。
【００８０】
熱処理温度は、特に限定されないが、例えば、２００℃以上（例えば、２５０〜６００℃）、好ましくは３００℃以上、さらに好ましくは３５０℃以上であってもよい。
【００８１】
熱処理時間は、特に限定されないが、例えば、１５秒〜３０分程度であってもよい。
【００８２】
また、熱処理は、延伸処理をしながら行ってもよい。
延伸処理は、ＭＤ方向、ＴＤ方向のいずれに対して行ってもよく、ＭＤ方向とＴＤ方向の両方に対して行ってもよい。ＭＤ方向とＴＤ方向の両方に対して延伸を行う場合、延伸方向の順番は、特に限定されないが、ＭＤ方向への延伸を行ってから、ＴＤ方向への延伸を行うことが好ましい。なお、ＭＤ方向やＴＤ方向の延伸は、多段階であってもよい。
【００８３】
ＭＤ方向の延伸倍率（ＭＤＸ）は、ポリイミドフィルムの厚みなどによって調整しうるが、例えば、１．０１〜１．３倍であり、好ましくは１．０５〜１．３倍、さらに好ましくは１．０５〜１．２５倍であってもよい。
【００８４】
ＴＤ方向の延伸倍率（ＴＤＸ）は、ポリイミドフィルムの厚みなどによって調整しうるが、例えば、１．０１〜１．３３倍であり、好ましくは１．０５〜１．３０倍、さらに好ましくは１．１５〜１．３０倍であってもよい。
【００８５】
ポリイミドフィルムの厚みは、所定の厚みとなるように、固形分濃度、粘度、支持体に流延するポリマー量などを調整してもよい。
【００８６】
＜ポリイミドフィルム＞
本発明のポリイミドフィルムにおいて、無機粒子の含有量は、ポリイミドフィルム中のポリイミド樹脂１００重量部に対して、例えば、０．０３重量部以上（例えば、０．０４重量部以上）であり、好ましくは０．０５重量部以上であってもよい。
【００８７】
無機粒子の含有量の上限値は、ポリイミド樹脂１００重量部に対して、例えば、１重量部以下（例えば、０．９重量部以下）であり、好ましくは０．８重量部以下（例えば、０．７重量部以下）、より好ましくは０．６重量部以下（例えば、０．５８重量部以下、０．５５重量部以下）であってもよい。
【００８８】
なお、これらの上限値と下限値とを適宜組み合わせて適当な範囲（例えば、０．０５〜１重量部など）を設定してもよい（他も同じ）。
代表的には、無機粒子の含有量は、ポリイミド樹脂１００重量部に対して、０．０３〜０．８重量部、０．０４〜０．８重量部、０．０５〜０．８重量部などであってもよく、好ましくは０．１〜０．２重量部であってもよい。
【００８９】
特に、０．０５重量部以上であると、ポリイミドフィルム中に分散された無機粒子がフィルム内部から昇華するときに発生するガスが多くなり、また、圧延処理を加えて得られたグラファイトシートの物性（例えば、柔軟性、破断強度など）が優れるなどの観点から、好ましい。また、０．８重量部以下であると、ポリイミドフィルム中の無機粒子の凝集を抑制できるため、ポリイミドフィルム焼成時の無機粒子の昇華ガスによる部分的な過度の発泡を抑制でき、また、グラファイトシート上の表面突起を低減できるなどの観点から好ましい。
【００９０】
ポリイミドフィルムのヘイズ値は、ポリイミドフィルムの厚みなどによって適宜変更しうるが、例えば、１．０〜４０．０％であり、好ましくは５．０〜２０．０％などであってもよい。
例えば、厚み６０μｍのポリイミドフィルムであれば、ポリイミドフィルムのヘイズ値は、例えば、５．０〜２０．０％であり、好ましくは６．０〜１５．０％、より好ましくは９．０〜１２．０％であってもよい。
【００９１】
なお、ヘイズ値は、測定点２点以上（例えば、２〜１０点など）の平均値であってもよい。ヘイズ値が平均値である場合、測定点は、特に限定されない。
【００９２】
ポリイミドフィルムのヘイズ値の標準偏差は、例えば、０．４％以下（例えば、０．３５％以下、０．３％以下、０．２５％以下、０．２％以下、０．１５％以下）であり、好ましくは０．１％以下であってもよい。
【００９３】
なお、ヘイズは、ＪＩＳ  Ｋ―７１０５（１９８１）に従って測定することができる。
【００９４】
また、本発明のポリイミドフィルムは、無機粒子の最大分散径（最大分散粒子径）が、比較的小さく、例えば、１０μｍ以下（例えば、３〜１０μｍ、５〜１０μｍ）であってよい。
【００９５】
なお、本発明において、無機粒子の分散径とは、通常、ポリイミドフィルム中に分散された無機粒子の粒子径のことであり、一次粒子径のみならず、二次粒子径（凝集粒子の粒子径）を含む。すなわち、無機粒子の最大分散径とは、ポリイミドフィルムにおける無機粒子の最大粒子径のことをいう。
【００９６】
なお、無機粒子の分散径の測定方法は、特に限定されず、後述の実施例に記載の方法を使用してもよい。
【００９７】
ポリイミドフィルムの厚みは、用途などに応じて適宜選択できるが、例えば、１０μｍ以上（例えば、２０μｍ以上）であり、好ましくは２５μｍ以上（例えば、３０μｍ以上、４０μｍ以上、５０μｍ以上）であってもよい。
【００９８】
ポリイミドフィルムの厚みの上限は、特に限定されないが、例えば、２００μｍ以下、１８０μｍ以下、１５０μｍ以下、１００μｍ以下、９０μｍ以下、８０μｍ以下などであってもよい。
【００９９】
なお、これらの上限値と下限値とを適宜組み合わせて適当な範囲（例えば、１０〜１５０μｍ、２５〜９０μｍなど）を設定してもよい（他も同じ）。
【０１００】
ポリイミドフィルムは、比較的大きいサイズを有していてもよい。このようなポリイミドフィルムの長さは、例えば、１ｍ以上（例えば、５ｍ以上）、１０ｍ以上（例えば、２０ｍ以上）であり、好ましくは３０ｍ以上（例えば、４０ｍ以上）、さらに好ましくは５０ｍ以上（例えば、１００ｍ以上）であってもよく、２００ｍ以上、３００ｍ以上、５００ｍ以上、１０００ｍ以上、２０００ｍ以上、３０００ｍ以上、５０００ｍ以上などであってもよい。
【０１０１】
ポリイミドフィルムの幅は、特に限定されないが、例えば、３０ｍｍ以上（例えば、４５ｍｍ以上、７５ｍｍ以上、１００ｍｍ以上）、好ましくは１５０ｍｍ以上（例えば、１５５ｍｍ以上）、さらに好ましくは２００ｍｍ以上（例えば、２５０ｍｍ以上）であってもよく、５００ｍｍ以上、１０００ｍｍ以上、１５００ｍｍ以上、２０００ｍｍ以上などであってもよい。
【０１０２】
ポリイミドフィルムは、巻き取られた状態、すなわち、ロール状（ロール）であってもよい。
【０１０３】
本発明のポリイミドフィルムは、特に、グラファイトシート用などとして好適である。
【０１０４】
すなわち、本発明は、本発明のポリイミドフィルムで形成されたグラファイトシートも包含する。
【０１０５】
＜グラファイトシートの製造方法＞
本発明のグラファイトシートは、本発明のポリイミドフィルムを焼成（及びグラファイト化）することにより得ることができる。
グラファイトシートの製造方法は、特に限定されないが、例えば、以下に説明する方法を用いてもよい。
【０１０６】
グラファイトシートの製造においては、まず、ポリイミドフィルムを所定の寸法に切断し、ポリイミドフィルムのフィルム面を水平に又はフィルム面を（例えば、垂直に）立ててグラファイト製の保持容器に入れる。
【０１０７】
次いで、ポリイミドフィルムが投入された保持容器を加熱し、ポリイミドフィルムを焼
成することにより、グラファイト化を行う。焼成方法には、公知の加熱手段を使用してよい。
【０１０８】
グラファイト化の焼成（以下、本加熱処理ともいう）の温度は、例えば、２０００℃以
上（例えば、２０００〜３５００℃）であり、好ましくは２４００℃以上（例えば、２４００〜３５００℃）、より好ましくは２６００℃以上（例えば、２６００〜３５００℃）であってもよい。
また、最終焼成温度は、２７００℃以上（例えば、２７００〜３５００℃）が好ましく
、２８００℃以上（例えば、２８００〜３５００℃）がより好ましく、３０００℃近辺（
例えば、３０００〜３５００℃）がさらに好ましい。
【０１０９】
焼成温度が３５００℃以下であれば、焼成炉の耐熱劣化が小さく、長時間の生産が可能
となる。最高焼成温度が２０００℃以上であれば、得られるグラファイトシートが柔軟か
つ強固となる傾向がある。
【０１１０】
焼成時の昇温速度は、特に限定されないが、例えば、１〜１０℃／分程度であってもよい。
また、焼成時間は、特に限定されない。
【０１１１】
焼成は、通常、不活性ガス中で行われる。不活性ガスとしては、特に限定されず、ヘリ
ウム、アルゴン、窒素等が挙げられるが、アルゴンを用いるのが好ましい。また、焼成時
の圧力は、特に限定されず、常圧であってもよい。
【０１１２】
前記焼成（本加熱処理）の前に、必要に応じて、予備加熱処理を行ってもよい。予備加
熱処理の温度は、本加熱処理の温度より低い温度が好ましい。
具体的には、９００℃以上１５００℃以下程度が好ましい。
予備加熱処理の昇温速度は、特に限定されないが、例えば、１〜１５℃／分程度であってもよい。予備加熱処理も、通常、不活性ガス中で行われる。不活性ガスとしては、上記例示のものを使用してよい。
なお、予備加熱処理の時間は、特に限定されない。
【０１１３】
ポリイミドフィルムを焼成して得られたグラファイトシートは、さらに、圧延処理を行うことが好ましい。圧延処理方法は、特に限定されないが、例えば、圧延ローラで挟み込んでもよい。
圧延処理によって、ポリイミドフィルムの焼成によって生じたグラファイトシートの膨れによる厚みムラを小さくできる。また、圧延処理によって、グラファイトシートの密度を大きくし熱伝導性を高めることができる。
【０１１４】
＜グラファイトシート＞
上記のようにして得られた本発明のグラファイトシートは、表面の直径０．１ｍｍ以上の突起欠陥の数が、例えば、４個／１ｍ２以下であり、好ましくは３個／１ｍ２以下（例えば、２個／１ｍ２以下）、より好ましくは１個／１ｍ２以下である。
【０１１５】
なお、表面の突起欠陥の数は、後述の実施例に記載の方法を用いて測定することができる。
【０１１６】
グラファイトシートの熱拡散係数は、例えば、７ｃｍ２／ｓ以上（例えば、７〜１５ｃｍ２／ｓ）であってもよい。
【０１１７】
熱拡散係数の測定方法は、特に限定されないが、後述の実施例に記載の方法を用いて測定してもよい。
【０１１８】
グラファイトシートの破断強度は、例えば、１０ＭＰａ以上（例えば、１０〜２００ＭＰａ）であり、好ましくは１５ＭＰａ以上（例えば、１５〜２００ＭＰａ）であり、より好ましくは２０ＭＰａ以上（例えば、３０〜２００ＭＰａ）であってもよい。
【０１１９】
破断強度の測定方法は、特に限定されないが、後述の実施例に記載の方法を用いて測定してもよい。
【０１２０】
本発明のグラファイトシートの用途は、特に限定されず、例えば、放熱部材［例えば、小型携帯電子機器（例えば、スマートフォンなど）の放熱部材］などに使用してもよい。
【０１２１】
本発明は、本発明の効果を奏する限り、本発明の技術的範囲内において、上記の構成を種々組み合わせた態様を含む。
【実施例】
【０１２２】
次に本発明を実施例に基づいてさらに詳細に説明するが、本発明は、かかる実施例のみに限定されるものではない。
【０１２３】
（合成例）
ピロメリット酸二無水物と４，４’−ジアミノジフェニルエーテルを、ピロメリット酸二無水物：４，４’−ジアミノジフェニルエーテル（モル比）で８５：１００の割合で用意し、ＤＭＡｃ（Ｎ，Ｎ−ジメチルアセトアミド）中２２．０重量％溶液にして重合し、１０ｐｏｉｓｅのポリアミック酸溶液を得た。
【０１２４】
（実施例１）
平均粒子径２．２μｍ、粒子径１．０〜３．５μｍの粒子が全粒子中８１．５体積％のリン酸水素カルシウムのＮ，Ｎ−ジメチルアセトアミドスラリー（スラリー中、リン酸水素カルシウムを６重量％含む）を、合成例で得たポリアミック酸溶液に、ポリイミドを形成したときにポリイミド樹脂１００重量部に対してリン酸水素カルシウムが０．１０重量部となるように添加し、室温で１０分間攪拌し、無機粒子をポリアミック酸溶液中に分散させた。その後、ピロメリット酸二無水物を追加して３００ｐｏｉｓｅのポリアミック酸溶液を得た。
【０１２５】
このポリアミック酸溶液を濾過精度５μｍのカットフィルター(日本精線製ナスロンフィルター、型式ＮＦ−０５Ｃ)に通した後、ピロメリット酸二無水物と４，４’−ジアミノジフェニルエーテルを、ピロメリット酸二無水物：４，４’−ジアミノジフェニルエーテル（モル比）で１：１の割合となるようにピロメリット酸二無水物を添加し、ＤＭＡｃ（Ｎ，Ｎ−ジメチルアセトアミド）中２３．７重量％溶液にして重合し、４０００ｐｏｉｓｅのポリアミック酸溶液を得た。ここで得られたポリアミック酸溶液に無水酢酸とβ−ピコリンからなる添加剤を、ポリアミック酸に対し、それぞれ２．０モル当量の割合で混合し、攪拌した。
【０１２６】
得られた混合物を、口金より回転する６５℃のステンレス製ドラム上にキャストし、自己支持性を有するゲルフィルムを得た。
このゲルフィルムをドラムから引き剥がし、その両端を把持し、加熱炉にて２５０℃×３０秒、４００℃×３０秒、５５０℃×３０秒処理し、厚さ６０μｍのポリイミドフィルムを得た。
【０１２７】
得られたポリイミドフィルムを幅２５０ｍｍ×長さ６００ｍｍの寸法に切断し、グラファイト製の円筒形の有低保持容器にフィルム面を垂直に立てて入れた。
続いて、アルゴンガス中で３℃／分で１０００℃まで昇温させて１時間保持し、更に３０００℃まで３℃／分で昇温させて１時間保持してポリイミドフィルムを焼成し、グラファイト化を行った。
得られたグラファイトシートを２つの圧延ロール間に挟み込み、圧延処理を行って圧延し、厚さ３２μｍのグラファイトシートを得た。
【０１２８】
（実施例２〜４）
無機粒子の添加量を表１に記載の量とした以外は実施例１と同様にして、ポリイミドフィルム及びグラファイトシートを得た。
【０１２９】
（実施例５〜６）
リン酸水素カルシウムを表１に記載の平均粒子径のものとした以外は実施例１と同様にして、ポリイミドフィルム及びグラファイトシートを得た。
【０１３０】
（実施例７〜８）
ピロメリット酸二無水物と４，４’−ジアミノジフェニルエーテルのモル比の割合を調整することによりスラリー添加時のポリアミック酸溶液の粘度を表１に記載の粘度とした以外は実施例１と同様にし、ポリイミドフィルム及びグラファイトシートを得た。
【０１３１】
（実施例９〜１０）
ドラムの回転速度、ゲルフィルムの搬送速度を調整することによりポリイミドフィルムの厚みを表１に記載の厚みとした以外は実施例１と同様にし、ポリイミドフィルム及びグラファイトシートを得た。
【０１３２】
（比較例１）
平均粒子径２．２μｍ、粒子径１．０〜３．５μｍの粒子が全粒子中８１．５体積％のリン酸水素カルシウムのＮ，Ｎ−ジメチルアセトアミドスラリー（スラリー中、リン酸水素カルシウムを６重量％含む）を濾過精度５μｍのカットフィルター(日本精線製ナスロンフィルター、型式ＮＦ−０５Ｃ)に通した後、合成例で得たポリアミック酸溶液に分散させ、さらにピロメリット酸二無水物と４，４’−ジアミノジフェニルエーテルを、ピロメリット酸二無水物：４，４’−ジアミノジフェニルエーテル（モル比）で１：１の割合となるようにピロメリット酸二無水物を添加し、ＤＭＡｃ（Ｎ，Ｎ−ジメチルアセトアミド）中２３．７重量％溶液にして重合し、４０００ｐｏｉｓｅのポリアミック酸溶液を得た。以降は実施例１と同様にし、ポリイミドフィルム及びグラファイトシートを得た。
【０１３３】
得られたポリイミドフィルム及びグラファイトシートを、以下の方法によって評価した。結果を表１及び表２に示す。
【０１３４】
＜ポリイミドフィルムに添加する無機粒子の評価＞
株式会社堀場製作所社製のレーザー回析／散乱式粒度分布測定装置ＬＡ−９１０を用い、極性溶媒に分散させた試料を測定し、レーザー回折および散乱光強度パターンを解析した結果から、体積平均径として、粒子径範囲、平均粒子径、粒子径１．０〜３．５μｍの粒子が全粒子中に対する占有率を読み取った。
【０１３５】
＜ポリイミドフィルム中の無機粒子の分散径＞
株式会社キーエンス社製のマイクロスコープＶＨＸ−２０００を用い、５０ｃｍ２のポ
リイミドフィルム中に存在する無機粒子の分散粒子径を透過モードにて観察し、分散粒子径が１０μｍ以上の粒子の個数、最大分散粒子径とその個数を読み取った。
【０１３６】
＜ポリイミドフィルムのヘイズ値のばらつき＞
長さ１００ｍのポリイミドフィルムにおいて、ヘイズ（曇価）値を、ＪＩＳ  Ｋ―７１０５（１９８１）に従って、ＭＤ方向に等間隔で５００点測定し、ヘイズ値の標準偏差（σ）を求めた。
【０１３７】
＜ポリイミドフィルムの厚み、グラファイトシートの厚み＞
ポリイミドフィルム及びグラファイトシートの厚みは、Ｍｉｔｕｔｏｙｏ社製ライトマチック（Ｓｅｒｉｅｓ３１８）を使用して測定した。
【０１３８】
＜グラファイトシート表面の突起欠陥＞
株式会社キーエンス社製のマイクロスコープＶＨＸ−２０００を用い、１ｍ２のグラファイトシートの表面を観察し、Φ（直径）０．１ｍｍ以上のサイズの突起欠陥の数を評価した。
【０１３９】
＜グラファイトシートの破断強度＞
株式会社島津製作所社製のオートグラフＡＧＳ−Ｘを用い、測定温度：２５℃、チャック間距離：５０ｍｍ、引張速度：２５ｍｍ／分、試験片：幅１０ｍｍの条件測定し、以下の基準で評価した。
良好（○）：１０ＭＰａ以上
不良（×）：１０ＭＰａ未満
【０１４０】
＜グラファイトシートの柔軟性＞
１００ｍｍ（縦）×１００ｍｍ（幅）のグラファイトシートを、縦方向の端部同士あるいは幅方向の端部同士がぴったりと重なるように折り曲げた後、シートの折り目の中央部に１００ｇの荷重を３秒間押圧し、徐荷した後のシートを元の状態に戻し、目視により以下の評価基準で評価した。この評価方法においてシートがほぼ元の状態に戻ることを柔軟性が良好と評価した。
良好（○）：シートがほぼ元の状態に戻る
不良（×）：シートが部分的に変形する
【０１４１】
＜グラファイトシートの熱拡散係数＞
ＮＥＴＺＳＣＨ株式会社製の熱伝導率測定装置ＬＦＡ４４７を用い、キセノンフラッシュ法、測定温度：２５℃、光源：キセノンフラッシュランプ、ＩＲ検出器：ＩｎＳｂ検出器（液体窒素冷却）の条件でシート面方向の熱拡散係数を測定し、以下の基準で評価した。
良好（○）：７ｃｍ２／ｓ以上
不良（×）：７ｃｍ２／ｓ未満
【０１４２】
＜フィルターのライフ＞
フィルターのライフは、連続運転可能日数が３０日以上を○、２９日以下を×として評価した。
【０１４３】
【表１】
2020164611.tif 000002
【０１４４】
【表２】
2020164611.tif 000003
【０１４５】
表１が示すように、実施例のポリイミドフィルムは、無機粒子の最大分散径が１０μｍ以下であった。
また、実施例のポリイミドフィルムは、ヘイズ値のばらつきが少なかった。
【０１４６】
表２が示すように、実施例では、良好な物性を有するグラファイトシートが得られた。
また、実施例では、表面の突起欠陥が少ないグラファイトシートが得られた。
【産業上の利用可能性】
【０１４７】
本発明は、グラファイトシート用などとして有用なポリイミドフィルムを提供できる。